(57)【特許請求の範囲】
【請求項１】
第１の領域と、第２の領域と、を有し、
前記第１の領域は、
反射電極層と、
前記反射電極層上のＥＬ層と、
前記ＥＬ層上の透明導電層と、
前記透明導電層上の第１の導電層と、を有し、
前記第２の領域は、
前記反射電極層と、
前記ＥＬ層と、
前記透明導電層と、を有し、
前記透明導電層は、前記第１の領域において上面に第１の部分を有し、且つ下面に第２の部分を有し、
前記透明導電層は、前記第２の領域において上面に第３の部分を有し、且つ下面に第４の部分を有し、
前記第１の導電層は、前記第１の部分に接し、且つ前記第３の部分に接しないように設けられ、
前記ＥＬ層は、前記第２の部分に接し、且つ前記第４の部分に接するように設けられ、
前記第１の導電層は、半透過及び半反射性を有し、
前記ＥＬ層は、第１の層と、第２の層と、第３の層と、が積層された構造を有し、
前記ＥＬ層は、前記第１乃至第３の層が発する光を重ね合わせることにより、白色を呈する光を発する機能を有し、
前記第１の層は、赤色を呈する光を発する機能を有し、
前記第２の層は、緑色を呈する光を発する機能を有し、
前記第３の層は、青色を呈する光を発する機能を有し、
前記第１の領域は、前記第１の導電層を有することにより、前記ＥＬ層が発する前記白色を呈する光のうち、前記青色を呈する光の強度が相対的に高められることを特徴とする発光装置。
【請求項２】
請求項１において、
前記第１の導電層は、マグネシウムと銀の合金を有することを特徴とする発光装置。
【発明の詳細な説明】
【技術分野】
【０００１】
本発明は、発光装置および照明装置に関する。特に、エレクトロルミネッセンスを利用した発光素子が適用された発光装置および照明装置に関する。
【背景技術】
【０００２】
近年、自発光型の発光素子としてエレクトロルミネッセンス（Ｅｌｅｃｔｒｏ  Ｌｕｍｉｎｅｓｃｅｎｃｅ、以下ＥＬと称す。）を利用した有機ＥＬ素子を有した発光装置の研究が行われている。有機ＥＬ素子は一対の電極および発光層を膜状に形成するため、大面積でかつ面状の発光を得ることが出来る。面状の発光を得られることから、照明装置や、液晶表示装置のバックライト光源等の光源に利用する試みがなされている。
【０００３】
有機ＥＬ素子を用いて所望の発光色の発光を得る方法のひとつとして、異なる発光色を呈する（異なる発光スペクトルを呈する）複数の層を積層して発光層を構成し、有機ＥＬ素子を形成する方法がある。このような発光層を有する有機ＥＬ素子からの発光スペクトルは、複数の発光スペクトルの重ね合わせとなるため、所望の発光色を得ることができる。
【０００４】
例えば白色発光を得る場合、複数の層を積層した発光層を有する白色発光有機ＥＬ素子には、例えば赤、緑、青（光の三原色）を発光する層を積層した３波長型白色有機ＥＬ素子や、補色の色（例えば青色と黄橙色）を発光する層を積層した２波長型白色有機ＥＬ素子などがある。両素子とも複数の発光スペクトルを重ね合わせることによって白色を得ている。
【０００５】
また、有機ＥＬ素子はその発光が所望の発光色になるように、各発光スペクトルのピーク強度、スペクトルの形状、およびそれらのバランスを最適化している。例えば特許文献１には、有機発光層の膜厚やホスト材料中のゲスト材料の割合、ホール輸送層や電子輸送層の膜厚を設定することによって、目的とする白色発光を得る技術が開示されている。
【０００６】
また、照明装置は用途に応じた色調の発光が求められる場合がある。例えば、家庭とオフィスなどではそれぞれ求められる色温度が異なる。また販売店のディスプレイ用途では、白色だけでなく様々な発光色が求められる場合がある。
【先行技術文献】
【特許文献】
【０００７】
【特許文献１】特開２００４−０６３３４９号公報
【発明の概要】
【発明が解決しようとする課題】
【０００８】
有機ＥＬ素子は、さまざまな用途に用いることができるため、さまざまな色の光を発する素子が求められる。しかしながら、所望の発光色を得るため、ホスト材料中のゲスト材料等を変更し、有機ＥＬ素子ごとに有機発光層の膜厚等を設定・変更して作製された従来の有機ＥＬ素子は、作製に時間と労力がかかり、煩雑である。また、その結果コストの削減が困難になる。
【０００９】
そこで、本発明の一態様は、発光色が多様であって、効率よく簡易に製造できる発光装置を提供することを課題とする。
【課題を解決するための手段】
【００１０】
上記の課題を解決するために、一対の電極が発光性の有機化合物を含む層（以下、エレクトロルミネッセンス（ＥＬ）層と呼ぶ）を挟持する発光素子において、当該発光素子の発光色が、当該一対の電極の構成によって変化することに着眼した。具体的には、一のＥＬ層を一方が反射電極層であり他方が半透過・半反射電極層の間に挟持する発光素子と、一のＥＬ層を一方が反射電極層であり他方が透明導電層の間に挟持する発光素子とでは、発光色が異なる。なぜなら、反射電極層と半透過・半反射電極層が構成する微小共振器構造（マイクロキャビティ構造ともいう）が、ＥＬ層が発する光の特定の波長を、発光素子の外部に取り出し易くする。その結果、発光スペクトルの形状が変化し、発光色を変化せしめるためである。
【００１１】
そして、反射電極層と透明導電層の間にＥＬ層を備えた発光装置であって、透明導電層に接するように設けられた半透過・半反射性の第１の導電層を有する第１の発光素子領域と、半透過・半反射性の第１の導電層を有しない第２の発光素子領域を有する発光装置の構成に想到した。
【００１２】
このような構成を有する発光装置は、第１の発光素子領域の面積と第２の発光素子領域の面積の比を調整して、その発光色を多様に変化できる。なお、その面積比は半透過・半反射性の第１の導電層を反射電極層に重ねて形成する面積を変えることにより、容易に調整できる。
【００１３】
すなわち、本発明の一態様は、第１の発光素子領域と第２の発光素子領域を有する発光装置であって、第１の発光素子領域と第２の発光素子領域は、いずれも反射電極層と透明導電層の間にＥＬ層を挟持し、第１の発光素子領域は、透明導電層に接して半透過・半反射性の第１の導電層を備える発光装置である。
【００１４】
上記発光装置は第１の発光素子領域と第２の発光素子領域が同時に発光するため、上記発光装置の発光スペクトルは第１の発光素子領域の発光スペクトルと第２の発光素子領域の発光スペクトルを重ね合わせたものである。第１の発光素子領域は反射電極層に重ねて半透過・半反射性の第１の導電層を備えるため、共振器効果（キャビティ効果）が発現し、その間のＥＬ層が発する特定の波長を有する光の強度を高めることができる。そのため、第１の導電層を第１の発光素子領域に形成することにより、簡易に発光装置の発光を所望の色にすることが出来る。
【００１５】
本発明の一態様は上記発光装置において、第１の導電層が透明導電層より電気抵抗が低いことを特徴とする発光装置である。
【００１６】
第１の導電層が透明導電層より電気抵抗が低いため、透明導電層の電圧降下を抑制することが出来る。その結果、発光ムラのない発光装置を提供することが出来る。
【００１７】
第１の発光素子領域が第１の導電層によって特定波長領域の光の強度を相対的に高めるように光学的距離が調整されている発光装置であって、第１の発光素子領域と第２の発光素子領域からの発光色が互いに補色の関係であることを特徴とする発光装置である。
【００１８】
第１の導電層を有する第１の発光素子領域において、ＥＬ層が発する特定波長領域の光の強度を相対的に高める。その特定波長領域と第２の発光素子領域からの発光色を、補色関係にする。よって第１の発光素子領域からの発光強度を高めれば、第１の発光素子領域からの発光と第２の発光素子領域からの発光バランスを調整できるので、所望の白色発光、たとえばＣＩＥ色度座標（ｘ，ｙ）＝（０．３３，０．３３）に近づけることができる。
【００１９】
本発明の一態様は、第１の発光素子領域が前記第１の導電層によって青色を呈する光の強度を相対的に高めるように光学的距離が調整されていることを特徴とする白色発光装置である。
【００２０】
例えば、赤色、緑色、青色の発光により白色発光を得るＥＬ発光装置において、青色を呈する光の強度が赤色、緑色に比べ低い場合、発光色は黄色みがかった白になる。そこで、第１の導電層を有する第１の発光素子領域において、第１の導電層によって青色を呈する光の強度を相対的に高めるように光学的距離を調整することにより、発光装置としての発光は、赤色、緑色、青色の発光スペクトルとのバランスを調整できるので、所望の白色発光、たとえばＣＩＥ色度座標（ｘ，ｙ）＝（０．３３，０．３３）に近づけることができる。
【００２１】
本発明の一態様は、第１の発光素子領域と第２の発光素子領域に重なるレンズをアレイ状に複数備えることを特徴とする発光装置である。
【００２２】
レンズによって、第１の発光素子領域からの発光と第２の発光素子領域からの発光を効果的に混合させ、スペクトルの形状を自然光に近づけることにより演色性の優れた白色発光を取り出すことが出来る。
【００２３】
本発明の一態様は、上記発光装置を用いた照明装置である。
【００２４】
上記発光装置において設けられた第１の導電層により、所望の発光色に発光装置の発光色を調整することが可能である。また、発光装置内で透明導電層の電圧が降下しにくいため、発光ムラのない照明装置を得ることが出来る。
【発明の効果】
【００２５】
本発明の一態様は、発光色が多様な発光装置を提供することができる。また、本発明の一態様によれば、発光色が多様な発光装置を効率よく簡易に提供することができる。
【図面の簡単な説明】
【００２６】
【図１】本発明の一態様の発光装置を示す断面図。
【図２】本発明の一態様の発光装置を示す平面図。
【図３】本発明の一態様の発光装置を示す断面図。
【図４】本発明の一態様の照明装置を示す断面図及び平面図。
【図５】本発明の一態様の照明装置。
【図６】Ｍｇ：Ａｇ薄膜の透過率と反射率の結果を示す図。
【発明を実施するための形態】
【００２７】
以下では、本明細書に開示する発明の実施の形態について図面を用いて詳細に説明する。ただし、本明細書に開示する発明は以下の説明に限定されず、その形態および詳細を様々に変更し得ることは、当業者であれば容易に理解される。また、本明細書に開示する発明は以下に示す実施の形態の記載内容に限定して解釈されるものではない。
【００２８】
（実施の形態１）
本発明の一態様である発光装置の構成について、図１を用いて説明する。
【００２９】
図１（Ａ）に示す発光装置１６０は、本発明の発光装置の概要を表した断面図である。第１の発光素子領域１０は、反射電極層１００と、第２の導電層１０２と、ＥＬ層８００と、透明導電層１０３と、第１の導電層１０１を有する。第２の発光素子領域２０は、反射電極層１００と、第２の導電層１０２と、ＥＬ層８００と、透明導電層１０３を有する。発光装置１６０は基板４１０の上に形成されている。反射電極層１００と第２の導電層１０２を一方の電極とし、透明導電層１０３と第１の導電層１０１を他方の電極として、外部電源に接続して発光装置１６０に電力を供給する事が出来る。
【００３０】
本実施の形態では、ＥＬ層８００が、ＥＬ層８００Ｂと、ＥＬ層８００Ｇと、ＥＬ層８００Ｒの３層で構成されている場合について説明する（図１（Ｂ））。ＥＬ層８００Ｂは青色を呈する光を発し、ＥＬ層８００Ｇは緑色を呈する光を発し、ＥＬ層８００Ｒは赤色を呈する光を発する。なお、本明細書等においては、青色を呈する光は４５０〜４８５ｎｍの波長帯域に、緑色を呈する光は５００〜５６５ｎｍの波長帯域に、赤色を呈する光は６００ｎｍ〜７４０ｎｍの波長帯域に、他の可視光の波長域より強度の高い発光スペクトルを有する。
【００３１】
本実施の形態では、第１の発光素子領域１０において、ＥＬ層８００Ｂから発光した青色を呈する光を、反射電極層１００と第１の導電層１０１によるキャビティ効果で他の色を呈する光の強度よりも高める。その方法について以下に説明する。
【００３２】
ＥＬ層８００Ｂが発する青色の光に含まれる特定の光の波長をλとする。また、反射電極層１００と第１の導電層１０１の距離をｈ、反射電極層１００と第１の導電層１０１の光学的距離をＬ、波長λを有する光が、反射電極層１００と第１の導電層１０１で反射する際に生じる位相シフトの和をφラジアンとする。なお、光学的距離Ｌとは、反射電極層１００と第１の導電層１０１の距離ｈに、反射電極層１００と第１の導電層１０１に挟持されているＥＬ層の屈折率ｎを乗じたものである（式（１））。また、位相シフトφは、反射電極層１００、第１の導電層１０１の屈折率、吸収係数と、これら一対の電極に挟持されているＥＬ層の屈折率ｎを用いて計算することができる。
【００３３】
（数１）
Ｌ＝ｈ×ｎ    （１）
【００３４】
ＥＬ層８００Ｂが発する青色の光に含まれる波長λを有する光を相対的に強める場合には、以下に示す式（２）を満たすように反射電極層１００と第１の導電層１０１の距離ｈを調整すればよい。その結果、キャビティ効果により第１の発光素子領域１０で、波長λを有する光の強度が高められる。
【００３５】
（数２）
（２Ｌ）／λ＋φ／（２π）＝Ｎ（Ｎは整数）（２）
【００３６】
＜発光装置１６０の発光について＞
赤色、緑色、青色の発光により白色発光を得るＥＬ発光装置において、青色を呈する光の強度が赤色、および緑色に比べ低い場合、発光色は黄色みがかった白になる。一方、上述したように第１の発光素子領域１０はキャビティ効果により青色を呈する光の強度が相対的に高められている。
【００３７】
発光装置１６０において、第１の発光素子領域１０と第２の発光素子領域２０は同時に発光するため、発光装置１６０の発光は、第１の発光素子領域１０の発光と第２の発光素子領域２０の発光を足したものである。キャビティ効果により第１の発光素子領域１０からの発光は青色を呈する光の強度を相対的に高めている。そのため、発光装置１６０の発光は、青色を呈する光の強度が高くなり、他の色の発光スペクトルとのバランスを調整することができるので、所望の白色たとえばＣＩＥ色度座標が（ｘ，ｙ）＝（０．３３，０．３３）に近づけることができる。また、相対的に青色を呈する光の強度が高くなるため、可視光領域のスペクトルの形状が改善して、演色性の優れた白色発光装置を得ることが出来る。
【００３８】
なお、発光装置全体として所望の発光色、または演色性のよい白色発光を得るには、例えば青色を呈する光の強度が適切になるように、第１の発光素子領域１０と、第２の発光素子領域２０の面積比率を設定すればよい。
【００３９】
本実施の形態では青色を呈する光の強度を高めたが、青色に限定されることなく、複数の色を呈する光を有する白色発光素子の発光スペクトルの中で、相対的に強度の低い光の強度を高めるように、反射電極層１００と第１の導電層１０１の距離ｈを設定すればよい。また、第１の発光素子領域１０と第２の発光素子領域２０の面積比率は、発光装置全体の発光として所望の白色、たとえばＣＩＥ色度座標が（ｘ，ｙ）＝（０．３３，０．３３）に近づくように、または、発光スペクトルの形状が自然光に近い白色発光になるように設定すればよい。
【００４０】
また本実施の形態では白色発光装置に説明したが、特定の波長だけの光を発する発光素子でもよい。第１の発光素子領域１０において、反射電極層１００と第１の導電層１０１によるキャビティ効果により、ＥＬ層から発光した所望の波長領域の光の強度を高めることができる。その結果、所望の色を得ることができる。
【００４１】
また、上記の第１の導電層１０１は、透明導電層１０３より電気抵抗が低い材料とすることが好ましい。このような第１の導電層１０１を発光装置内でストライプ状（図２（Ａ））または格子状（図２（Ｂ））に設けることにより、発光装置内で透明導電層１０３の電圧が降下することを抑制することが出来る。その結果、発光ムラのない発光装置を得ることが出来る。特に、発光面積が広い照明装置においては有効である。
【００４２】
また、後述するように第１の導電層１０１は、蒸着法、スパッタリング法により成膜し、メタルマスク等を用いて、形成できる。そのため、簡易に第１の発光素子領域１０を設ける事が出来るので、効率よく簡易に所望の発光色の発光装置を得ることができる。
【００４３】
以下、本実施の形態で示す発光装置を構成する各層の詳細について説明する。
【００４４】
＜電極の構成＞
（第１の導電層）
第１の導電層１０１は、透明導電層１０３に接するように形成する。第１の導電層１０１を形成する領域の面積、領域の形状は、発光装置全体として所望の発光色が得られるように設定すればよい。第１の導電層１０１は半透過・半反射性を有する導電膜である。第１の導電層１０１は、Ｍｇ：Ａｇ（マグネシウムと銀の合金）、Ｍｇ：Ｉｎ（マグネシウムとインジウムの合金）などの合金、または周期表の１族もしくは２族に属する元素とアルミニウムとを共蒸着法により形成した半透過・半反射性を有する膜を用いればよい。半透過・半反射性を有する膜とは、例えば波長３００−８００  ｎｍの領域において、透過率２０−７５％，  反射率４−５５％である膜を用いることができる。一例として、図６にＡｇとＭｇの質量比１０：１で、膜厚が１０ｎｍのＭｇ：Ａｇ薄膜の透過率と反射率の結果を示す。ここでは、第１の発光素子領域１０において、第１の導電層１０１を通過させて発光させるので、光が透過する１ｎｍ〜１０ｎｍのＭｇ：Ａｇ膜を用いる。第１の導電層１０１は、メタルマスクを用いて真空蒸着法、スパッタリング法で形成することが出来る。そのため、容易に発光色が多様な発光装置を作製することができる。
【００４５】
（反射電極層）
反射電極層１００は、たとえばガラス基板、樹脂基板、金属基板等の基板上に形成すればよい。反射電極層１００としては、反射率の高い金属膜により形成することができる。反射率の高い金属膜としては、アルミニウム、銀、または、これらの金属材料を含む合金等を、単層または積層して形成することができる。アルミニウムを含む合金としては、例えば、Ａｌ：Ｎｉ：Ｌａ（アルミニウムとニッケルとランタンの合金）、Ａｌ：Ｎｉ：Ｌａ：Ｃｕ（アルミニウムとニッケルとランタンと銅の合金）、Ａｌ：Ｎｉ：Ｌａ：Ｎｄ（アルミニウムとニッケルとランタンとネオジムの合金）、Ａｌ：Ｎｉ：Ｌａ：Ｇｅ（アルミニウムとニッケルとランタンとゲルマニウムの合金）を挙げることができる。これらの合金は平坦性がよいので、反射電極として好適である。また、反射率の高い金属膜と他の薄い金属膜（好ましくは２０ｎｍ以下、更に好ましくは１０ｎｍ以下）との積層構造としてもよい。例えば、薄いチタン膜を形成することにより、後に形成されるＥＬ層８００と反射率の高い金属膜（アルミニウム、アルミニウムを含む合金、または銀など）との間に形成される絶縁膜の生成を抑制することができるので好適である。なお、薄い金属膜は酸化されていてもよいが、この場合、酸化されても絶縁化しにくい材料、例えばチタンやモリブデンを用いるのが好ましい。反射電極層１００は、スパッタリング法、真空蒸着法により形成することが出来る。
【００４６】
（第２の導電層）
第２の導電層１０２は、反射電極層１００と接するように形成する。第２の導電層１０２は、ＥＬ層８００へキャリアを注入する層、光学的距離を調整する膜のいずれか一方または両方として機能する。第２の導電層１０２として用いることができる材料としては、可視光に対する透光性を有する導電材料が好ましい。
【００４７】
具体的には、導電性の金属酸化物を用いて形成することができる。導電性の金属酸化物としては酸化インジウム（Ｉｎ２Ｏ３）、酸化スズ（ＳｎＯ２）、酸化亜鉛（ＺｎＯ）、インジウム錫酸化物（Ｉｎ２Ｏ３―ＳｎＯ２、ＩＴＯと略記する）、インジウム亜鉛酸化物（Ｉｎ２Ｏ３―ＺｎＯ）、またはこれらの金属酸化物材料に酸化シリコンを含ませたものを用いることができる。第２の導電層１０２はスパッタリング法で形成することが出来る。
【００４８】
本実施の形態では、第２の導電層１０２を第１の発光素子領域１０と第２の発光素子領域２０に設けたが、これに限定されることなく、第１の発光素子領域１０のみに設けてもよいし、または第２の発光素子領域２０にのみ設けてもよい。第２の導電層１０２を島状に加工しない場合、工程が少なくなる利点がある。
【００４９】
（透明導電層）
透明導電層１０３は、後述するＥＬ層８００に接するように形成する。透明導電層１０３は、導電性の金属酸化物を用いて形成することができる。導電性の金属酸化物としては酸化インジウム（Ｉｎ２Ｏ３）、酸化スズ（ＳｎＯ２）、酸化亜鉛（ＺｎＯ）、インジウムスズ酸化物（Ｉｎ２Ｏ３―ＳｎＯ２、ＩＴＯと略記する）、インジウム亜鉛酸化物（Ｉｎ２Ｏ３―ＺｎＯ）、またはこれらの金属酸化物材料に酸化シリコンを含ませたものを用いることができる。透明導電層１０３は、スパッタリング法で形成することが出来る。
【００５０】
＜ＥＬ層＞
（ＥＬ層８００）
本実施の形態では、ＥＬ層８００Ｂが青色の発光を呈し、ＥＬ層８００Ｇが緑色、ＥＬ層８００Ｒが赤色の発光を呈する場合を示す。ＥＬ層８００Ｂ、８００Ｇ、８００Ｒは、それぞれ正孔注入層７０１Ｂ、７０１Ｇ、７０１Ｒ、正孔輸送層７０２Ｂ、７０２Ｇ、７０２Ｒ、有機発光層７０３Ｂ、７０３Ｇ、７０３Ｒ、電子輸送層７０４Ｂ、７０４Ｇ、７０４Ｒ、電子注入層７０５Ｂ、７０５Ｇ、７０５Ｒを有する。正孔注入層、正孔輸送層、有機発光層、電子輸送層、電子注入層は、それぞれ目的の発光色を得られるように最適なものを選べばよい。一例としてＥＬ層８００Ｂの膜構成を図１（Ｃ）に示す。正孔注入層７０１Ｂ、正孔輸送層７０２Ｂ、有機発光層７０３Ｂ、電子輸送層７０４Ｂ、電子注入層７０５Ｂをこの順番で形成すればよい。ＥＬ層に用いることができる正孔注入層、正孔輸送層、有機発光層、電子輸送層、電子注入層を以下に示す。
【００５１】
（正孔注入層）
正孔注入層７０１は、正孔注入性の高い物質を含む層である。正孔注入性の高い物質としては、例えば、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物等の金属酸化物を用いることができる。また、銅（ＩＩ）フタロシアニン（略称：ＣｕＰｃ）等のフタロシアニン系の化合物を用いることができる。
【００５２】
また、低分子の有機化合物である芳香族アミン化合物等を用いることができる。
【００５３】
さらに、主鎖または側鎖に芳香族アミン、カルバゾール誘導体等を有する高分子化合物を用いることもできる。また、酸を添加した高分子化合物を用いることができる。
【００５４】
特に、正孔注入層７０１として、正孔輸送性の高い有機化合物に電子受容性物質を含有させた複合材料を用いることが好ましい。正孔輸送性の高い物質に電子受容性物質を含有させた複合材料を用いることにより、第２の導電層１０２からの正孔注入性を良好にし、発光素子の駆動電圧を低減することができる。これらの複合材料は、正孔輸送性の高い物質と電子受容性物質とを共蒸着することにより形成することができる。該複合材料を用いて正孔注入層７０１を形成することにより、第２の導電層１０２からＥＬ層８００への正孔注入が容易となる。
【００５５】
複合材料に用いる有機化合物としては、低分子化合物（芳香族アミン化合物、カルバゾール誘導体、芳香族炭化水素等）、主鎖または側鎖に芳香族アミン、カルバゾール誘導体等を有する高分子化合物など、種々の化合物を用いることができる。なお、複合材料に用いる有機化合物としては、正孔輸送性の高い有機化合物であることが好ましい。具体的には、１０−６ｃｍ２／Ｖｓ以上の正孔移動度を有する物質であることが好ましい。但し、電子よりも正孔の輸送性の高い物質であれば、これら以外のものを用いてもよい。
【００５６】
また、電子受容性物質としては、有機化合物や、遷移金属酸化物を挙げることができる。また、元素周期表における第４族乃至第８族に属する金属の酸化物を挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【００５７】
（正孔輸送層）
正孔輸送層７０２は、正孔輸送性の高い物質を含む層である。正孔輸送性の高い物質としては、例えば、芳香族アミン化合物を用いることができる。これらは主に１０−６ｃｍ２／Ｖｓ以上の正孔移動度を有する物質である。但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【００５８】
また、正孔輸送層７０２には、カルバゾール誘導体や、アントラセン誘導体等の正孔輸送性の高い低分子化合物、正孔輸送性の高い高分子化合物を用いてもよい。
【００５９】
（有機発光層）
有機発光層７０３は、蛍光を発光する蛍光性化合物や燐光を発光する燐光性化合物を用いることができる。所望の発光色が得られる蛍光性化合物または燐光性化合物を用いればよい。
【００６０】
なお、有機発光層７０３としては、発光性の有機化合物（ゲスト材料）を他の物質（ホスト材料）に分散させた構成としてもよい。ゲスト材料をホスト材料に分散させることにより、ゲスト材料の濃度が高いことによる濃度消光を抑制することができる。ホスト材料としては各種のものを用いることができる。ただし、ホスト材料の最低空軌道準位（ＬＵＭＯ準位）は、ゲスト材料のＬＵＭＯ準位よりも高く、ホスト材料の最高被占有軌道準位（ＨＯＭＯ準位）は、ゲスト材料のＨＯＭＯ準位より低い物質を用いることが好ましい。
【００６１】
また、ホスト材料は複数種用いることができる。ホスト材料の結晶化を抑制するために、例えば、嵩高い物質をさらに添加してもよい。また、ゲスト材料へのエネルギー移動をより効率良く行うために、アシストドーパント材料を添加してもよい。アシストドーパント材料のＬＵＭＯ準位は、ゲスト材料のＬＵＭＯ準位より高く、ホスト材料のＬＵＭＯ準位より低いことが好ましい。またアシストドーパント材料のＨＯＭＯ準位は、ゲスト材料のＨＯＭＯ準位より低く、ホスト材料のＨＯＭＯ準位より高いことが好ましい。
【００６２】
（電子輸送層）
電子輸送層７０４は、電子輸送性の高い物質を含む層である。電子輸送層７０４には、電子輸送性の高い物質、たとえば、金属キノリノール錯体や、オキサジアゾール誘導体や、トリアゾール誘導体、または主にブロッキング材料として使われるバソフェナントロリン・バソキュプロインなどのフェナントロリン誘導体等を用いることができる。また、電子輸送層は、単層のものだけでなく、上記物質からなる層が二層以上積層したものとしてもよい。
【００６３】
（電子注入層）
電子注入層７０５は、電子注入性の高い物質を含む層である。電子注入層７０５には、リチウム、セシウム、カルシウム等のアルカリ金属・アルカリ土類金属、またはフッ化リチウム、フッ化セシウム、フッ化カルシウム等のアルカリ金属・アルカリ土類金属のフッ化物、またはリチウムアセチルアセトナト錯体、カルシウムアセチルアセトナト錯体等のアルカリ金属・アルカリ土類金属のアセチルアセトナト錯体等を用いることができる。また、上述した電子輸送層７０４を構成する物質を用いることもできる。
【００６４】
なお、上述した正孔注入層７０１、正孔輸送層７０２、有機発光層７０３、電子輸送層７０４、電子注入層７０５は、それぞれ、蒸着法（真空蒸着法を含む）、インクジェット法、スピンコート法等の方法で形成することができる。
【００６５】
本実施の形態では、３層のＥＬ層を有する発光素子において、赤、緑、青の発光色を得て、白色発光を得ているが、２層のＥＬ層を用いて二つの発光色を補色の関係になるようにすることで、発光素子全体として白色発光する発光素子を得ることも可能である。補色とは、混合すると無彩色になる色同士の関係をいう。つまり、補色の関係にある色を発光する物質から得られた光を混合すると、白色発光を得ることができる。その場合も、発光色の中で相対的に発光スペクトルの強度が低い色の光の強度を高くさせるように、反射電極層１００と第１の導電層１０１の距離ｈを設定し、第１の発光素子領域１０と第２の発光素子領域２０の面積比率を、発光素子全体の発光として所望の白色、たとえばＣＩＥ色度座標が（ｘ，ｙ）＝（０．３３，０．３３）、または演色性のよい白色発光を得るように設定することが可能である。
【００６６】
なお、本発明の一態様では、ＥＬ層８００に、複数のＥＬ層が設けられた発光素子（タンデム型発光素子）を適用することができる。タンデム型発光素子に用いるＥＬ層の構成例は実施の形態５で説明する。
【００６７】
（実施の形態２）
本発明の一態様である発光装置の構成について、図３（Ａ）を用いて説明する。
【００６８】
図３（Ａ）に示す発光装置１７０は、本発明の発光装置の概要を表した断面図である。第１の発光素子領域１０では、第１の導電層１０１と、透明導電層１０３と、ＥＬ層８００と、反射電極層１００を有する。第２の発光素子領域２０では、透明導電層１０３と、ＥＬ層８００と、反射電極層１００を有する。第１の導電層１０１と透明導電層１０３を一方の電極とし、反射電極層１００を他方の電極として、外部電源に接続して発光装置１７０に電力を供給する事が出来る。
【００６９】
発光装置１７０は基板４１０の上に形成されている。発光装置１７０は、基板４１０側から光を取り出す。
【００７０】
本実施の形態では、ＥＬ層８００は、赤色、緑色、青色の領域に発光スペクトルを有する。ＥＬ層８００の詳細は実施の形態１を参酌することができる。
【００７１】
本実施の形態では、第１の発光素子領域１０において、ＥＬ層８００Ｂから発光した青色を呈する光の強度を、反射電極層１００と第１の導電層１０１によるキャビティ効果で高める。その方法は実施の形態１を参酌することが出来る。
【００７２】
＜発光装置１７０の発光について＞
赤色、緑色、青色の発光により白色発光を得るＥＬ発光装置において、青色を呈する光の強度が赤色、緑色に比べ低い場合、発光色は黄色みがかった白になる。また、自然光と比較して青色を呈する光の強度が弱い場合、白色の演色性が劣る。一般的に、ＥＬ素子において青色を呈する光は他の色を呈する光に比べ強度が低い傾向がある。一方、上述したように第１の発光素子領域１０はキャビティ効果により青色を呈する光の強度を高めている。
【００７３】
発光装置１７０において、第１の発光素子領域１０と第２の発光素子領域２０は同時に発光するため、発光装置１７０の発光は、第１の発光素子領域１０の発光と第２の発光素子領域２０の発光を足したものである。キャビティ効果により第１の発光素子領域１０からの発光は青色を呈する光の強度を相対的に高めている。そのため、発光装置１７０の発光は、青色を呈する光の強度が高くなり、他の色の発光スペクトルとのバランスを調整することが出来るので、所望の白色、たとえばＣＩＥ色度座標が（ｘ，ｙ）＝（０．３３，０．３３）に近い白色発光が得られる。また、相対的に青色を呈する光の強度が高くなるため、可視光領域のスペクトルの形状が改善して演色性の優れた白色発光を得ることが出来る。
【００７４】
なお、発光装置全体として所望の色調、または演色性のよい白色発光を得るには、青色を呈する光の強度が適切になるように、第１の発光素子領域１０と、第２の発光素子領域２０の面積比率を設定すればよい。
【００７５】
本実施の形態では青色を呈する光の強度を高めたが、青色に限定されることなく、所望の白色発光が得られるように、発光スペクトルの中で特定波長領域の光の強度を高めるように、反射電極層１００と第１の導電層１０１の距離ｈを設定すればよい。また、第１の発光素子領域１０と第２の発光素子領域２０の面積比率は、発光装置全体の発光として所望の白色、たとえばＣＩＥ色度座標が（ｘ，ｙ）＝（０．３３，０．３３）に近づくように、または、発光スペクトルの形状が自然光に近い白色発光になるように設定すればよい。
【００７６】
また、上記の第１の導電層１０１は、透明導電層１０３より電気抵抗が低い材料であることが好ましい。そのため、第１の導電層１０１を発光装置内でストライプ状、または格子状に設けることにより、発光装置内で透明導電層１０３の電圧が降下することを抑制することが出来る。その結果、発光ムラのない発光装置を得ることが出来る。特に、発光面積が広い照明装置においては有効である。
【００７７】
本実施の形態で示す発光装置を構成する各層の詳細については、実施の形態１を参酌することが出来る。
【００７８】
（実施の形態３）
本実施の形態では、本発明の一形態に係る発光装置を用いた照明装置２６０を、図４を参照しながら説明する。図４（Ｂ）は照明装置の平面図、図４（Ａ）は図４（Ｂ）におけるｃ−ｄ断面図である。
【００７９】
照明装置２６０は、実施の形態１で示した発光装置１６０を用いた照明装置である。照明装置２６０は、第１の発光素子領域１０と、第２の発光素子領域２０を有する。第１の発光素子領域１０と第２の発光素子領域２０を合わせた領域を、発光装置１６１と定義する。第１の発光素子領域１０は、反射電極層１００と、第２の導電層１０２と、ＥＬ層８００、透明導電層１０３、第１の導電層１０１を有する。第２の発光素子領域２０は、反射電極層１００と、第２の導電層１０２と、ＥＬ層８００、透明導電層１０３を有する。反射電極層１００と、第２の導電層１０２と、ＥＬ層８００、透明導電層１０３、第１の導電層１０１の構成については、実施の形態１を参酌することが出来る。
【００８０】
照明装置２６０は基板４００上に発光装置１６１を有し、シール材４０５によって基板４００と対向基板５００の間に封止されている。シール材４０５は、紫外線硬化樹脂、エポキシ樹脂、フリットガラスなどを用い、ディスペンサ法、スクリーン印刷法で形成すればよい。対向基板５００は、基板４００と対向しない面にレンズアレイ３１５を備える。レンズアレイ３１５は、アクリル（ＰＭＭＡ）樹脂、石英、ガラス等を用い、公知の作製方法で形成することが出来る。
【００８１】
反射電極層１００の一部は、シール材４０５の外に伸張してパッド４１２に電気的に接続されている。また透明導電層１０３および第１の導電層１０１の一部は、シール材４０５の外に伸張して、パッド４１３に電気的に接続されている。よって、パッド４１２、パッド４１３を外部入力端子として用いることが出来る。
【００８２】
本実施の形態では、ＥＬ層８００が、ＥＬ層８００Ｂと、ＥＬ層８００Ｇと、ＥＬ層８００Ｒの３層で構成されている場合について説明する（図１（Ｂ））。ＥＬ層８００Ｂは青色を呈する光を発し、ＥＬ層８００Ｇは緑色を呈する光を発し、ＥＬ層８００Ｒは赤色を呈する光を発する。
【００８３】
本実施の形態では、第１の発光素子領域１０において、ＥＬ層８００Ｂから発光した青色を呈する光を、反射電極層１００と第１の導電層１０１によるキャビティ効果で他の色を呈する光の強度よりも高める。その方法については、実施の形態１を参酌することが出来る。
【００８４】
＜照明装置２６０の発光について＞
赤色、緑色、青色の発光により白色発光を得るＥＬ発光装置において、たとえば青色を呈する光の強度が赤色、緑色に比べ低い場合、発光色は黄色みがかった白になる。また、自然光と比較して青色を呈する光の強度が弱い場合、白色の演色性が劣る。一般的に、ＥＬ素子において青色を呈する光は他の色を呈する光に比べ強度が低い傾向がある。一方、上述したように第１の発光素子領域１０はキャビティ効果により青色を呈する光の強度を相対的に高めている。
【００８５】
発光装置１６１において、第１の発光素子領域１０と第２の発光素子領域２０は同時に発光するため、発光装置１６１の発光は、第１の発光素子領域１０の発光と第２の発光素子領域２０の発光を足したものである。キャビティ効果により第１の発光素子領域１０からの発光は青色を呈する光の強度を相対的に高めている。そのため、発光装置１６１の発光は、青色を呈する光の強度が高くなり、他の色の発光スペクトルとのバランスを調整することができるので、所望の白色たとえばＣＩＥ色度座標が（ｘ，ｙ）＝（０．３３，０．３３）を得ることができる。また、相対的に青色を呈する光の強度が高くなるため、可視光領域のスペクトルの形状が改善して、演色性の優れた白色発光を得ることが出来る。
【００８６】
照明装置２６０は、発光装置１６１で構成されている。照明装置２６０の発光として所望の色調、または演色性のよい白色発光を得るには、青色を呈する光の強度が適切になるように、第１の発光素子領域１０と、第２の発光素子領域２０の面積比率を設定し、発光装置１６１の配置を最適化すればよい。
【００８７】
また、上記の第１の導電層１０１は、透明導電層１０３より電気抵抗が低い材料で形成する。そのため、第１の導電層１０１を発光装置内でストライプ状または格子状に設けることにより、発光装置内で透明導電層１０３の電圧が降下することを抑制することが出来る。その結果、発光ムラのない発光装置を得ることが出来る。特に、発光面積が広い照明装置においては有効である。
【００８８】
なお、本実施の形態では、第１の導電層１０１はストライプ状に配置する構成としたが、第１の導電層１０１の配置方法はこれに限られず、格子状に配置してもよいし、必要な領域のみに島状に配置する構成としてもよい。
【００８９】
レンズアレイ３１５は第１の発光素子領域と第２の発光素子領域とに重なるように配置する。レンズアレイ３１５によって、第１の発光素子領域１０からの発光と第２の発光素子領域２０からの発光を効果的に混合させ、演色性の優れた白色発光を取り出せる。レンズアレイの代わりに拡散シートを用いても良い。
【００９０】
本発明の一形態に係る照明装置は、演色性の優れた、発光ムラのない白色発光を得ることが出来る。
【００９１】
（実施の形態４）
本実施の形態では、本発明の一態様の発光装置を用いて完成させた照明装置の一例について、図５を用いて説明する。
【００９２】
本発明の一態様では、発光部が曲面を有する照明装置を実現することができる。
【００９３】
図５（Ａ）では、本発明の一態様の発光装置を適用した、室内の照明装置９０１、卓上照明装置９０３、及び面状照明装置９０４を示す。発光装置は大面積化も可能であるため、大面積の照明装置として用いることができる。また、厚みが薄いため、壁に取り付けて使用することができる。その他、ロール型の照明装置９０２として用いることもできる。
【００９４】
図５（Ｂ）に別の照明装置の例を示す。図５（Ｂ）に示す卓上照明装置は、照明部９５０１、支柱９５０３、支持台９５０５等を含む。照明部９５０１は、本発明の一態様の発光装置を含む。このように、本発明の一態様では、曲面を有する照明装置、又はフレキシブルに曲がる照明部を有する照明装置を実現することができる。このように、フレキシブルな発光装置を照明装置として用いることで、照明装置のデザインの自由度が向上するのみでなく、例えば、自動車の天井、ダッシュボード等の曲面を有する場所にも照明装置を設置することが可能となる。
【００９５】
本実施の形態は、本明細書中に記載する他の実施の形態と適宜組み合わせて実施することができる。
【００９６】
（実施の形態５）
本実施の形態では、本発明の一態様に適用できるタンデム型発光素子に用いるＥＬ層の構成例について、図３（Ｂ）を用いて説明する。
【００９７】
タンデム型発光素子のＥＬ層８００は、積層されたＥＬ層８１０とＥＬ層８１１との間に、電荷発生層８５０を設けた構成である。ＥＬ層８１０とＥＬ層８１１は、所望の発光を得られるＥＬ層を選択し、実施の形態１で説明したＥＬ層を適宜用いればよい。また、電荷発生層８５０は実施の形態１で説明した複合材料で形成することができる。また、電荷発生層８５０は複合材料からなる層と他の材料からなる層との積層構造でもよい。この場合、他の材料からなる層としては、電子供与性物質と電子輸送性の高い物質とを含む層や、透明導電膜からなる層などを用いることができる。このような構成を有する発光素子は、エネルギーの移動や消光などの問題が起こり難く、材料の選択の幅が広がることで高い発光効率と長い寿命とを併せ持つ発光素子とすることが容易である。また、一方のＥＬ層で燐光発光、他方で蛍光発光を得ることも容易である。この構造は上述のＥＬ層の構造と組み合わせて用いることができる。
【符号の説明】
【００９８】
１０      第１の発光素子領域
２０      第２の発光素子領域
１００      反射電極層
１０１      第１の導電層
１０２      第２の導電層
１０３      透明導電層
１６０      発光装置
１６１      発光装置
１７０      発光装置
２６０      照明装置
３１５      レンズアレイ
４００      基板
４１０      基板
４０５      シール材
４１２      パッド
４１３      パッド
５００      対向基板
７０１      正孔注入層
７０１Ｂ    正孔注入層
７０２      正孔輸送層
７０２Ｂ    正孔輸送層
７０３      有機発光層
７０３Ｂ    有機発光層
７０４      電子輸送層
７０４Ｂ    電子輸送層
７０５      電子注入層
７０５Ｂ    電子注入層
８００      ＥＬ層
８００Ｒ    ＥＬ層
８００Ｇ    ＥＬ層
８００Ｂ    ＥＬ層
８１０      ＥＬ層
８１１      ＥＬ層
８５０      電荷発生層
９０１      照明装置
９０２      照明装置
９０３      卓上照明装置
９０４      照明装置
９５０１    照明部
９５０３    支柱
９５０５    支持台
【図１】
0006053114.tif 000002
【図２】
0006053114.tif 000003
【図３】
0006053114.tif 000004
【図４】
0006053114.tif 000005
【図５】
0006053114.tif 000006
【図６】
0006053114.tif 000007